(57)【特許請求の範囲】
【請求項１】
分解可能な紙巻き煙草のフィルターであって、前記紙巻き煙草のフィルターはブルーム処理酢酸セルローストウのフィルター部材と前記フィルター部材を取り巻くプラグラップとを含み、さらに
水溶性マトリックス材料と、前記酢酸セルローストウの加水分解に触媒作用を及ぼすように適応された材料との混合物から構成されるコーティングまたはピルを含み、前記酢酸セルローストウの加水分解に触媒作用を及ぼすように適応された材料は、酸、酸塩、塩基、またはその組み合わせからなる群から選択され、前記酢酸セルローストウの加水分解に触媒作用を及ぼすように適応された前記材料と前記水溶性マトリックス材料との重量比が０．７５〜４．０：１の範囲にあり、前記混合物は前記トウまたは前記プラグラップまたはその両方に適用されており、前記水溶性マトリックス材料は、前記酢酸セルローストウの加水分解に触媒作用を及ぼすように適応された前記材料を封入しており、
これによって水が前記マトリックス材料を溶解して、加水分解に触媒作用を及ぼすように適応された前記材料を前記トウに暴露し、加水分解に触媒作用を及ぼすように適応された前記材料が前記トウを分解する、前記紙巻き煙草のフィルター。
【請求項２】
前記酢酸セルローストウの加水分解に触媒作用を及ぼすように適応された前記材料は、ｐＫa＜６またはｐＫb＜６の任意の材料を含む、請求項１に記載の分解可能な紙巻き煙草のフィルター。
【請求項３】
前記酸が、酢酸、アスコルビン酸、アスコルビル−２−ホスフェート、アスコルビル−２−サルフェート、アスパラギン酸（アミノコハク酸）、桂皮酸、クエン酸、葉酸、グルタル酸、乳酸、リンゴ酸（１−ヒドロキシコハク酸）、ニコチン酸（ナイアシン）、シュウ酸、コハク酸、酒石酸、ホウ酸、塩酸、硝酸、リン酸、硫酸及びその組み合わせからなる群から選択される、請求項１に記載の分解可能な紙巻き煙草のフィルター。
【請求項４】
前記酸が弱い有機酸及び、加水分解されて強酸になり得る化合物である、請求項１に記載の分解可能な紙巻き煙草のフィルター。
【請求項５】
前記弱い有機酸は、アスコルビン酸、クエン酸、乳酸、ニコチン酸、ヒドロキシコハク酸（リンゴ酸：ａｐｐｌｅ  ａｃｉｄ）及びその組み合わせからなる群から選択される、請求項４に記載の分解可能な紙巻き煙草のフィルター。
【請求項６】
加水分解して強酸になり得る前記化合物は、硫酸セルロース、硫酸ドデシル、アスコルビル−２−サルフェート、アスコルビル−２−ホスフェート、五酸化リン、五酸化リン系のエステル、硝酸セルロース、２−エチルヘキシルホスフェート及びその組み合わせからなる群から選択される、請求項４に記載の分解可能な紙巻き煙草のフィルター。
【請求項７】
前記酸塩が金属塩であり、前記金属はアルミニウム、カリウム、ナトリウムまたは亜鉛からなる群から選択され、前記塩の非金属部分は、硝酸、リン酸二水素、リン酸水素、リン酸硫酸水素、硫酸及びその組み合わせからなる群から選択される、請求項１に記載の分解可能な紙巻き煙草のフィルター。
【請求項８】
前記塩基が金属の水酸化物、酸化カルシウム（石灰）、尿素、ホウ砂、メタケイ酸ナトリウム、水酸化アンモニウム、炭酸ナトリウム、三塩基性リン酸ナトリウム（ｓｏｄｉｕｍ ｐｈｏｓｐｈａｔｅ  ｔｒｉｂａｓｉｃ）、次亜塩素酸ナトリウム、炭酸水素ナトリウム（重炭酸ナトリウム）、及びその組み合わせからなる群から選択される、請求項１に記載の分解可能な紙巻き煙草のフィルター。
【請求項９】
前記水溶性マトリックス材料が、酢酸セルロース（Ｄ．Ｓ．＝０．８±０．２）、カルボキシメチルセルロース、エチルセルロース、ヒドロキシプロピルセルロース、ヒドロキシプロピルメチルセルロース、メチルセルロース、ポリエチレングリコール、ポリ酢酸ビニル、ポリビニルアルコール、でんぷん、糖及びその組み合わせからなる群から選択される、請求項１に記載の分解可能な紙巻き煙草のフィルター。
【請求項１０】
前記糖がグルコース、ショ糖、ラクトース及びその組み合わせからなる群から選択される、請求項９に記載の分解可能な紙巻き煙草のフィルター。
【請求項１１】
前記酢酸セルローストウの加水分解に触媒作用を及ぼすように適用された前記材料は前記酸であり、前記酸は前記酢酸セルローストウに２〜２００重量％を含む、請求項１に記載の分解可能な紙巻き煙草のフィルター。
【請求項１２】
前記酢酸セルローストウの加水分解に触媒作用を及ぼすように適応された前記材料は前記塩基であり、前記塩基は前記酢酸セルローストウに５０〜５００重量％を含む、請求項１に記載の分解可能な紙巻き煙草のフィルター。
【請求項１３】
セルロースエステル製の物品と、
水溶性マトリックス材料と、前記セルロースエステルの加水分解に触媒作用を及ぼすように適応された材料との混合物から構成されるコーティングまたはピルとを含む分解可能な物品であって、前記セルロースエステルの加水分解に触媒作用を及ぼすように適応された材料は、酸、酸塩、塩基、またはその組み合わせからなる群から選択され、前記セルロースエステルの加水分解に触媒作用を及ぼすように適応された前記材料と前記水溶性マトリックス材料との重量比が０．７５〜４．０：１の範囲にあり、前記混合物は前記セルロースエステル製の前記物品に適用され、前記水溶性マトリックス材料は、前記セルロースエステルの加水分解に触媒作用を及ぼすように適応された前記材料を封入しており、
これにより水が前記水溶性マトリックス材料を溶解して、加水分解に触媒作用を及ぼすように適応された前記材料を前記セルロースエステルに暴露し、加水分解に触媒作用を及ぼすように適応された前記材料は前記セルロールエステル製物品を分解する、前記分解可能な物品。
【発明の詳細な説明】
【技術分野】
【０００１】
関連出願
本出願は、同時係属の先に出願された２００７年１２月１７日出願の米国仮出願シリアル番号第６１／０１４，２１０号の恩典を請求する。
【０００２】
発明の分野
本出願は、分解可能な紙巻き煙草のフィルター及びセルロースエステルポリマーで製造された分解可能な物品に関する。
【背景技術】
【０００３】
紙巻き煙草のフィルターは、ブルーム処理（ｂｌｏｏｍｅｄ）酢酸セルローストウでできている。具体的には、酢酸セルローストウは、２．０〜２．６の範囲の置換度（Ｄｅｇｒｅｅ  ｏｆ  Ｓｕｂｓｔｉｔｕｔｉｏｎ：Ｄ．Ｓ．）をもつ二酢酸セルロースである。紙巻き煙草のフィルターは、トウから作られ、プラグラップ（ｐｌｕｇ  ｗｒａｐ）で巻かれたフィルター部材を含む。その後、紙巻き煙草のフィルターは、紙巻き煙草の巻かれた煙草カラム（ｔｏｂａｃｃｏ  ｃｏｌｕｍｎ）に付けることができる。
【０００４】
紙巻き煙草を吸った後、紙巻き煙草のフィルター（または吸いさし）は捨てられる。吸いさしが不適当に捨てられる（即ち、地面に投げられる）と、見苦しいごみになる。近年、より多くの喫煙者が喫煙のため屋外に移動させられてきた。この取り組みにより、不適当に廃棄される吸いさしの量が増加した。
【０００５】
紙巻き煙草のフィルターに使用される酢酸セルロースは時間と共に分解する；しかしながら、分解時間は長くかかることがある（たとえば＞４年）。従って、吸いさしの酢酸セルロースの分解を促進させる必要性がある。
【０００６】
従来の試みでは、紙巻き煙草の吸いさしの分解を促進させてきた。これらの分解を促進させる従来の試みでは、酢酸セルローストウの製造の間に、酢酸セルローストウに分解促進剤を添加することを含んでいた。米国特許第５４９１０２４号（特許文献１）及び同第５６４７３８３号（特許文献２）では、光分解剤（ｐｈｏｔｏ−ｄｅｇｒａｄａｔｉｏｎ  ａｇｅｎｔ）、酢酸セルローストウの製造の間に、超微細二酸化チタン（ＴｉＯ２）を酢酸セルローストウに添加している。米国特許第６５７１８０２号（特許文献３）及び同第６７３９３４４号（特許文献４）では、酢酸セルローストウの製造の間に生分解促進（または分解促進）剤及び／または反応調節剤を酢酸セルローストウに添加している。生分解促進剤としては、リンの酸素酸（ｏｘｙｇｅｎ  ａｃｉｄ）、硫黄の酸素酸、窒素の酸素酸、上記酸の水素塩（ｈｙｄｒｏｇｅｎ  ｓａｌｔ）の部分エステル、炭酸及びその水素塩、スルホン酸及びカルボン酸が挙げられる。
【先行技術文献】
【特許文献】
【０００７】
【特許文献１】米国特許第５４９１０２４号
【特許文献２】米国特許第５６４７３８３号
【特許文献３】米国特許第６５７１８０２号
【特許文献４】米国特許第６７３９３４４号
【発明の概要】
【発明が解決しようとする課題】
【０００８】
酢酸セルローストウの製造の間に分解剤を酢酸セルローストウに添加しない、分解可能な紙巻き煙草のフィルターに対する需要がいまだにある。
【課題を解決するための手段】
【０００９】
分解可能な紙巻き煙草のフィルターは、ブルーム処理酢酸セルローストウのフィルター部材、前記フィルター部材を取り巻くプラグラップと、前記トウと接触しているコーティングまたはピルのいずれかを含む。前記コーティング及び／またはピルは、前記酢酸セルローストウの加水分解に触媒作用を及ぼすように適応された材料と、水溶性マトリックス材料とから構成されていてもよい。この材料は、酸、酸塩、塩基、及び／または酸を産生するように適応されたバクテリアであってもよい。コーティングは、トウ、プラグラップ、またはこの両方に適用することができる。ピルはフィルター部材に配置することができる。十分量の水が前記水溶性マトリックス材料と接触すると、加水分解に触媒作用を及ぼすように適応された材料が放出されて、加水分解に触媒作用をもたらし、続いて酢酸セルローストウを分解する。上記のものはセルロースエステル製物品にも適用可能である。
【００１０】
図面の記載
本発明を説明する目的のため、現在好ましい形態を図面に示す。しかしながら、本発明は、示された詳細な配置及び手段に限定されないことは理解されよう。
【図面の簡単な説明】
【００１１】
【図１】図１は、本発明に従って製造したフィルターロッドの説明図である。
【図１ａ】図１ａは、区分線１ａ−１ａに沿って取った図１に示されているフィルターロッドの断面図である。
【図２】図２は、本発明に従って製造した別のフィルターロッドの説明図である。
【図２ａ】図２ａは、区分線２ａ−２ａに沿って取った図２に示されているフィルターロッドの断面図である。
【図３】図３は、特定の酸、酸塩及び塩基による置換度２．５〜１（Ｄ．Ｓ．）の酢酸セルロースフィルターロッドが減少する時間を説明するグラフである。
【図４】図４は、特定の酸、酸塩、及び塩基による置換度２．５〜０（Ｄ．Ｓ．）の酢酸セルロースフィルターロッドが減少する時間を説明するグラフである。
【発明を実施するための形態】
【００１２】
分解可能な紙巻き煙草のフィルターは通常、ブルーム処理酢酸セルローストウのフィルター部材（またはフィルタープラグ）、前記フィルター部材を取り巻くプラグラップと、前記トウと接触しているコーティングまたはピルのいずれかを含む。前記コーティング及びピルは、前記酢酸セルローストウの加水分解に触媒作用を及ぼすように適応された材料と、水溶性マトリックス材料とから構成されている。コーティングは、トウが製造された後（即ち、紡糸液に添加しない）酢酸セルローストウ及び／またはプラグラップに適用することができる。ピルは紙巻き煙草フィルター製造の間にフィルター部材に添加することができる。上記のものは以下詳細に説明されよう。
【００１３】
本明細書中で使用する分解可能な紙巻き煙草のフィルターとは、外部環境に暴露（即ち、雨、露、または他の水の供給源に暴露）されると、分解する紙巻き煙草のフィルターを指す。分解の程度は、最小で酢酸セルロース（紙巻き煙草中において、酢酸セルロースはＤ．Ｓ．２．０〜２．６である）をセルロース（Ｄ．Ｓ．＜１．０）に転換するのに十分であり、最大で酢酸セルロースをグルコースに転換するのに十分なものである。そのような分解の時間は、等量の未処理酢酸セルロースを分解させる時間よりも少なく、通常数ヶ月（たとえば、２〜６ヶ月）であり得る。
【００１４】
コーティング及びピルは、酢酸セルローストウの加水分解に触媒作用を及ぼすように適応された材料と、水溶性マトリックス材料とから製造される。これらの成分のそれぞれは、以下詳細に記載されよう。
【００１５】
酢酸セルローストウの加水分解に触媒作用を及ぼすように適応された材料は、酢酸セルローストウの加水分解に触媒作用を及ぼすことができる任意の材料である。本明細書中で使用する加水分解に触媒作用を及ぼすとは、セルロース主鎖（ｂａｃｋｂｏｎｅ）から酢酸部分を除去することを指す。理想的には、全ての酢酸部分が除去されるが、そのような理想条件は分解に必須というわけではないが、Ｄ．Ｓ．＜１．０の酢酸セルロースは分解（たとえば、天然の酵素及びバクテリアによる攻撃）に十分である。酢酸セルロースの加水分解をおこすためには、酢酸セルロース、加水分解に触媒作用を及ぼす材料と、水だけが通常必要である。
【００１６】
加水分解に触媒作用を及ぼすように適応された材料は、数種の材料：酸、酸塩（ａｃｉｄ  ｓａｌｔ）、塩基及び酸を産生するように適応されたバクテリアに区別することができる。酸は、ｐＫａ＜６であるべきである。塩基はｐＫｂ＜６であるべきである。これらの種類の材料は通常単独で使用するが、組み合わせも可能である。
【００１７】
酸としては、酢酸、アスコルビン酸、アスコルビル−２−ホスフェート、アスコルビル−２−サルフェート、アスパラギン酸（アミノコハク酸）、桂皮酸、クエン酸、葉酸、グルタル酸、乳酸、リンゴ酸（１−ヒドロキシコハク酸）、ニコチン酸（ナイアシン）、シュウ酸、コハク酸、酒石酸、ホウ酸、塩酸、硝酸、リン酸、硫酸及びその組み合わせが挙げられる。殆どの態様では、アスコルビン酸、クエン酸、乳酸またはニコチン酸のいずれかを使用する。
【００１８】
さらに、酸は、弱い有機酸と、加水分解されて強酸になることができる化合物との組み合わせを含み得る。この組み合わせにおいて、前記弱い有機酸は前記化合物を加水分解して強酸とし、その強酸がトウを（通常、糖、たとえばグルコースに）加水分解する。弱い有機酸としては、アスコルビン酸、クエン酸、乳酸、ニコチン酸、ヒドロキシコハク酸（リンゴ酸：ａｐｐｌｅ  ａｃｉｄ）及びその組み合わせが挙げられる。加水分解して強酸になり得る前記化合物としては、硫酸セルロース、硫酸ドデシル、アスコルビル−２−サルフェート、アスコルビル−２−ホスフェート、五酸化リン、五酸化リン系のエステル、硝酸セルロース、２−エチルヘキシルホスフェート及びその組み合わせが挙げられる。
【００１９】
酸塩としては金属塩が挙げられ、ここで前記金属はアルミニウム、カリウム、ナトリウム、または亜鉛からなる群から選択され、前記塩の非金属部分は、硝酸（ｎｉｔｒａｔｅ）、リン酸二水素（ｄｉｈｙｄｒｏｇｅｎ  ｐｈｏｓｐｈａｔｅ）、リン酸水素（ｈｙｄｒｏｇｅｎ  ｐｈｏｓｐｈａｔｅ）、リン酸硫酸水素（ｐｈｏｓｐｈａｔｅ  ｈｙｄｒｏｇｅｎ  ｓｕｌｆａｔｅ）、硫酸（ｓｕｌｆａｔｅ）及びその組み合わせからなる群から選択される。酸塩として、みょうばん（硫酸アルミニウムカリウム）及び硫酸アルミニウムアンモニウムが挙げられる。殆どの態様において、硫酸水素ナトリウム（ＮａＨＳＯ４）または硫酸二水素ナトリウム（ｓｏｄｉｕｍ  ｄｉｈｙｄｒｏｇｅｎ  ｐｈｏｓｐｈａｔｅ）（ＮａＨ２ＳＯ４）のいずれかが使用される。
【００２０】
塩基としては、金属の水酸化物、酸化カルシウム（石灰）、尿素、ホウ砂、メタケイ酸ナトリウム、水酸化アンモニウム、炭酸ナトリウム、三塩基性リン酸ナトリウム（ｓｏｄｉｕｍ  ｐｈｏｓｐｈａｔｅ  ｔｒｉｂａｓｉｃ）、次亜塩素酸ナトリウム、炭酸水素ナトリウム（重炭酸ナトリウム）、及びその組み合わせも挙げられる。
【００２１】
バクテリアは、酸を産生するバクテリア、または酢酸セルロースを直接攻撃し分解するバクテリアのいずれかであり得る。酸を産生するバクテリアは通常、食品源と共に供給しなければならない。故に、このバクテリアが水の溶解作用によって放出されると、バクテリアが食品源を消化し、弱酸を産生し、そしてこの弱酸が酢酸セルロースの加水分解に触媒作用をもたらす。酸を産生するバクテリアとしては、ラクトバチラス・アシドフィルス、ビフィドバクテリウム・ロンガム、アセトバクテリウム・ウッディ、アセトバクター・アセチ（ビネガーバクテリア）及びその組み合わせが挙げられる。これらのバクテリアの食品源は一般的であり、ラクトース、グルコース、及び／またはトリアクチン系の材料を包含し得る。酢酸セルロースを直接攻撃し分解するバクテリアは、食品源を必要としない。酢酸セルロースを直接攻撃し分解するバクテリアとしては、リゾビウム・メリロティ、アルカリゲネス・キシロスオキシダンス及びその組み合わせが挙げられる。
【００２２】
水溶性マトリックス材料は、封入する（即ち、加水分解に触媒作用を及ぼすように適応された材料を含む）ことができる任意の材料であり得るが；水と接触すると、溶解して、加水分解に触媒作用をもたらす。封入は少なくとも二つの理由により重要である。第一に、封入によって早すぎる加水分解を防ぎ、第二に製品（フィルター）の貯蔵寿命を維持する。前記水溶性マトリックス材料は、酢酸セルロース（Ｄ．Ｓ．＝０．８±０．２）、カルボキシメチルセルロース（ＣＭＣ）、エチルセルロース、ヒドロキシプロピルセルロース（ＨＰＣ）、ヒドロキシプロピルメチルセルロース（ＨＰＭＣ）、メチルセルロース、ポリエチレングリコール（ＰＥＧ）、ポリ酢酸ビニル、ポリビニルアルコール、でんぷん、糖及びその組み合わせであり得る。糖は、グルコース、ショ糖、ラクトース及びその組み合わせであり得る。殆どの態様では、前記水溶性マトリックス材料は、カルボキシメチルセルロース、ヒドロキシプロピルセルロース、ヒドロキシプロピルメチルセルロース、ポリビニルアルコール、ポリエチレングリコール及びその組み合わせであり得る。
【００２３】
フィルター部材に含まれる、加水分解に触媒作用を及ぼすように適応された材料の量は、等量の未処理フィルター部材よりも早い速度で酢酸セルローストウの分解を引き起こすのに十分でなければならない。たとえば本発明の一態様では、分解時間は２〜６ヶ月であり得る。材料の量は、（２〜３例を挙げると）たとえば、フィルター部材中の酢酸セルロースの重量、フィルター部材の分解に望ましい時間及び、選択した加水分解に触媒作用を及ぼすように適用された量に依存するだろう。
【００２４】
たとえば、酸が選択され、分解の目標期間が２〜６ヶ月である場合、一態様では、酸の量はフィルター部材中の酢酸セルロースの２〜２００重量％の範囲であり得る。別の態様では、上記と同一の所望の成果（ｏｕｔｃｏｍｅ）を使用することにより、酸の量は酢酸セルロースの５〜１００重量％の範囲であり得る。さらに別の態様では、酸の量は、酢酸セルロースの１０〜５０重量％の範囲であり得る。
【００２５】
塩基が選択され、分解の目標期間が２〜６ヶ月である場合、塩基の量はフィルター部材中の酢酸セルロースの５０〜５００重量％の範囲であり得る。別の態様では、上記と同一の所望の成果を使用することにより、塩基の量は酢酸セルロースの８０〜３００重量％の範囲であり得る。さらに別の態様では、塩基の量は、酢酸セルロースの１００〜２００重量％の範囲であり得る。
【００２６】
バクテリアが選択され、分解の目標期間が２〜６ヶ月である場合、バクテリアの量は１０〜５０億コロニー形成単位及び必要とされる食品である。
【００２７】
水溶性マトリックス材料の量は、酢酸セルロースの加水分解に触媒作用を及ぼすように適応された材料を完全に封入するのに十分でなければならない。完全に封入するとは、水がマトリックス材料を溶解するまで加水分解に触媒作用を及ぼすことができないように、材料を覆い且つ隔離することを指す。通常、前記酢酸セルロースの加水分解に触媒作用を及ぼすように適応された前記材料対前記水溶性マトリックス材料の重量比は、０．７５〜４．０：１の範囲である。一態様では、前記割合は２：１であり得る。
【００２８】
酢酸セルロースの加水分解に触媒作用を及ぼすように適応された材料と前記水溶性マトリックス材料との組み合わせは、フィルター部材の酢酸セルロースと接触するが、酢酸セルローストウを紡糸する間に酢酸セルロースドープには添加しない。加水分解に触媒作用を及ぼす材料とマトリックス材料との組み合わせは、たとえば、酢酸セルローストウ上のコーティング、プラグラップ上のコーティング、及び／または酢酸セルローストウに添加されたピルであり得る。これらのそれぞれは、以下詳細に記載されよう。
【００２９】
加水分解に触媒作用を及ぼす材料とマトリックス材料との組み合わせは、酢酸セルローストウ上にコーティングすることができる。一態様において、この組み合わせはフィルター部材を形成する前にトウ上にコーティングすることができる。たとえば、慣用のロッド製造機では、トウがガーニチュア（ｇａｒｎｉｔｕｒｅ）を通過する前、または通過するにつれて組み合わせの溶液をブルーム処理トウ上に噴霧することができる。あるいは、フィルター部材を形成した後、組み合わせの溶液をトウ内に（たとえばシリンジにより）注入することができる。
【００３０】
加水分解に触媒作用を及ぼす材料とマトリックス材料との組み合わせをプラグラップ上にコーティングすることができる。一態様において、この組み合わせは、プラグラップの内面を覆うようにコーティング（または適用）することができる。図１及び２は別の態様を説明する。図１において、フィルターロッド１０は複数のフィルター部材１２を含む。それぞれのフィルター部材１０は、トウ１４、トウ１４を取り囲んでいるプラグラップ１６と、プラグラップ１６の内面をコーティングしている組み合わせのビーズ１８を包含する。ビーズ１８は連続性であり、且つトウ１４と接触している。図１ａにおいて、切れ目２０に沿ってフィルター部材１２を切断すると、ビーズ１８は目に見える（または暴露される）。図２において、フィルターロッド１０は、複数のフィルター部材１２を含む。それぞれのフィルター部材１２は、トウ１４、トウ１４を取り囲んでいるプラグラップ１６と、プラグラップ１６の内面をコーティングしている組み合わせのビーズ１８’を包含する。このビーズ１８’は不連続性（または断続的）であり、且つトウ１４と接触している。図２ａにおいて、ビーズ１８’は、フィルター部材１２を切れ目２０に沿って切断しても目に見えない（または暴露されない）。
【００３１】
加水分解に触媒作用を及ぼす材料とマトリックス材料との組み合わせは、酢酸セルローストウに添加するピルであり得る。本明細書中で使用するピル（丸薬：ｐｉｌｌ）とは、たとえば加水分解に触媒作用を及ぼす材料とマトリックス材料との組み合わせを含む単一のピル（ゼラチンカプセルに封入されていても封入されていなくてもよい）または、前記組み合わせの顆粒（ｇｒａｎｕｌｅ）、前記組み合わせの粉末、または前記組み合わせの錠剤（即ち、組み合わせ単独若しくは、慣用の錠剤バインダーと共に）を指すことができる。ピルは、フィルター部材が形成される前に（または形成されるにつれて）フィルター部材の酢酸セルロースに添加することができる。たとえば、慣用のロッド製造機では、前記組み合わせのピルは、トウがガーニチュアを通過する以前に、または通過するにつれてブルーム処理トウ内に挿入することができる。
【００３２】
酢酸セルローストウで製造された紙巻き煙草のフィルターに関して開発されてきた上記方法は、セルロースエステル製の他の物品に適用することができる。セルロースエステルとしては、たとえば、酢酸セルロース（２．０〜３．０のＤ．Ｓ．）、酢酸酪酸セルロース（ｃｅｌｌｕｌｏｓｅ  ａｃｅｔａｔｅ  ｂｕｔｙｒａｔｅ）、酢酸プロピオン酸セルロース（ｃｅｌｌｕｌｏｓｅ  ａｃｅｔａｔｅ  ｐｒｏｐｉｏｎａｔｅ）などが挙げられる。そのような製品としては、たとえばコーヒーカップの蓋、スキーマスクバイザー、歯ブラシ、傘及びハンドバッグのハンドル、メガネのフレーム、ねじ回しのハンドル、アクセサリー（ｃｏｓｔｕｍｅ  ｊｅｗｅｌｒｙ）、吸着剤のコア（おむつ、肉用パッド（ｍｅａｔ  ｐａｄ））、トリアセテートフィルム（ＬＣＤテレビ）、ジアセテートアセテートフィルム（ｄｉａｃｅｔａｔｅ  ａｃｅｔａｔｅ  ｆｉｌｍ）（パン製品の包装用フィルム）などを挙げることができる。上記において、水溶性マトリックス材料と、セルロールエステルの加水分解に触媒作用を及ぼすように適応された材料との混合物は、セルロースエステルで製造した製品に適用される。
上記は、以下の非限定的な例によりさらに明らかになるだろう。
【実施例】
【００３３】
酢酸セルロースの加水分解に触媒作用を及ぼすように適応された材料が湿潤前に酢酸セルロースから隔離され、且つ湿潤後に水溶性マトリックス材料から放出され得ることを示すために、二種類の溶液を調製した。第一の溶液は、ヒドロキシプロピルセルロース（ＨＰＣ）とアスコルビン酸を１：１の重量比で可塑化酢酸セルロースフィルター部材中に１６重量％含んでおり、この両方を水（アスコルビン酸とＨＰＣ重量の１００％の水）に溶解した。第二の溶液は、クエン酸１９％を使用した以外には、第一の溶液と同一であった。この溶液を、ロッド製造の間にプラグラップの内面上の接着被覆（ｇｌｕｅ  ｌｉｎｅ）（連続性ビーズ）として適用した。ロッド製造後、プラグラップを酢酸セルローストウから除去し、トウのｐＨを調べた。いずれのサンプルも、酸がトウを汚染したという徴候を全く示さなかった。そしてプラグラップを濡らした。５分後、ｐＨ紙を湿潤領域（クエン酸サンプル）に適用すると、紙は変色し、酸が放出されたことを示していた。アスコルビン酸サンプルでは、ロッド自体が変色（アスコルビン酸の酸化を示していた）した。変色は、アスコルビン酸が放出されたことを示していた。
【００３４】
酸、酸塩及び塩基（クエン酸、乳酸、アスコルビン酸、硫酸水素ナトリウム、水酸化ナトリウム）で処理した酢酸セルロースフィルターの加水分解速度を測定するために、時間分析を実施した。それぞれに関して、０．１モル（０．１Ｍ）及び１モル（１Ｍ）溶液を調製した。そしてプラグラップを１８０個の可塑化フィルターロッドから取り除いた。これらのロッドは、それぞれ１０個のフィルターロッドを持つ１８セットに分けた。
【００３５】
溶液を適用するために、１０個のロッドを溶液（０．１Ｍ又は１Ｍ）に浸漬してロッドを飽和させた（約１０秒間）。ロッドを取り出し、１０秒間滴らせた。次いでロッドを標準的なキムワイプ上に置いて風乾した（ラボ条件６０％ＲＨ、７０°Ｆ、２１．１℃）。残りの溶液／ロッドに関して処理を続けた。この作業に関しては二種類の温度（２２℃及び３０℃：摂氏）を使用したことに注目すべきである。従って溶液当たり２０個のロッドを処理した。一度乾燥してから、ロッドをジャーに入れて封止した。Ｆｉｓｃｈｅｒインキュベーターオーブンを用いて、サンプルを３０℃に保った。１週間の間隔で、フィルターロッドを全てのサンプルから取り出し、アセチル価（％酢酸）に関して試験した。アセチル価は、光散乱検出器で高速液体クロマトグラフィーを使用して測定した。（Ｔ．Ｒ．Ｆｌｏｙｄ，Ｃｈｅｍｉｃａｌ  Ｃｈａｒａｃｔｅｒｉｚａｔｉｏｎ  ｏｆ  Ｃｅｌｌｕｌｏｓｅ  Ａｃｅｔａｔｅ  ｂｙ  Ｎｏｎ−Ｅｘｃｌｕｓｉｏｎ  Ｌｉｑｕｉｄ  Ｃｈｒｏｍａｔｏｇｒａｐｈｙ，Ｊｏｕｒｎａｌ  ｏｆ  Ｃｈｒｏｍａｔｏｇｒａｐｈｙ，６２９（１９９３年）、２４３〜２５４頁を参照されたい）。集めたデータは、回帰推定（ｒｅｇｒｅｓｓ）し、アセチル損失／時間（加水分解速度または傾斜）を測定した。これで置換度（Ｄ．Ｓ．）２．５の酢酸セルロースを１Ｄ．Ｓ.または０Ｄ．Ｓ．に加水分解する時間を測定することができる。これを図３及び４にまとめる。水酸化ナトリウム速度は、年ではなく時間で測定したことに注目すべきである。明らかにこれらの試験区分（ｃｅｌｌ）では、試験した酸のようには乾燥しなかった。アセチル価は、フェノールフタレイン終点まで滴定することにより決定した。
【００３６】
本発明は、本発明の趣旨及び本質的特質から逸脱することなく他の形態でも実施し得、従って本発明の範囲を示すものとして上記明細書ではなく、付記請求の範囲を参照すべきである。
【図１】
0005584137.tif 000002
【図１ａ】
0005584137.tif 000003
【図２】
0005584137.tif 000004
【図２ａ】
0005584137.tif 000005
【図３】
0005584137.tif 000006
【図４】
0005584137.tif 000007